(57)【要約】  本発明は、高圧の流体を分離・精製することができる、耐圧性に優れ、破損しにくい流体分離用炭素膜を提供する。本発明は、共連続多孔構造を有するコア層と、前記コア層の周囲に形成された実質的に共連続多孔構造を有しないスキン層とを有する流体分離用炭素膜に関する。
2016013676.tif 000002
【特許請求の範囲】
【請求項１】
共連続多孔構造を有するコア層と、前記コア層の周囲に形成された実質的に共連続多孔構造を有しないスキン層とを有する流体分離用炭素膜。
【請求項２】
前記コア層の共連続多孔構造の構造周期が０．００２μｍ〜１０μｍである、請求項１に記載の流体分離用炭素膜。
【請求項３】
前記コア層の中心部における平均空隙率が１０〜８０％である、請求項１または２に記載の流体分離用炭素膜。
【請求項４】
前記コア層としての芯部と、前記スキン層としての鞘部を有する芯鞘構造繊維である、請求項１〜３のいずれか一項に記載の流体分離用炭素膜。
【請求項５】
丸断面の繊維である、請求項４に記載の流体分離用炭素膜。
【請求項６】
共連続多孔構造を有するコア層と、前記コア層の周囲に形成された実質的に共連続多孔構造を有しないスキン層と、前記コア層の内側に形成された中空部とを有する流体分離用中空糸炭素膜。
【請求項７】
中空糸炭素膜の断面積Ｂに対する前記中空部の断面積Ａの面積比率（Ａ／Ｂ）が０．００１〜０．７である、請求項６に記載の流体分離用中空糸炭素膜。
【請求項８】
前記コア層の構造周期が０．０５〜３μｍである、請求項６または７に記載の流体分離用中空糸炭素膜。
【請求項９】
前記コア層の共連続多孔構造における細孔の平均直径が３０〜１，５００ｎｍである、請求項６〜８のいずれか一項に記載の流体分離用中空糸炭素膜。
【請求項１０】
前記スキン層の厚みが５μｍ以下である、請求項６〜９のいずれか一項に記載の流体分離用中空糸炭素膜。
【請求項１１】
請求項４または５に記載の流体分離用炭素膜または請求項６〜１０のいずれか一項に記載の流体分離用中空糸炭素膜を複数本モジュール化してなる流体分離膜モジュール。
【請求項１２】
工程１：炭化可能樹脂１０〜９０重量％と、消失樹脂９０〜１０重量％を相溶させ、樹脂混合物とする工程；
工程２：工程１で得た樹脂混合物を相分離させ、固定化し、流体分離用炭素膜の前駆体を得る工程；
工程３：工程２で得た流体分離用炭素膜の前駆体を焼成により炭化する工程；
を有する流体分離用炭素膜の製造方法。
【請求項１３】
工程１：炭化可能樹脂１０〜９０重量％と、消失樹脂９０〜１０重量％を相溶させ、樹脂混合物とする工程；
工程２：工程１において相溶させた状態の樹脂混合物を中空糸状に紡糸するとともに、相分離させて微細構造を形成し、流体分離用中空糸炭素膜の前駆体を得る工程；
工程３：工程２で得た流体分離用中空糸炭素膜の前駆体を焼成により炭化する工程；
を有する流体分離用中空糸炭素膜の製造方法。
【発明の詳細な説明】
【技術分野】
【０００１】
本発明は、耐圧性に優れた流体分離用炭素膜、流体分離膜モジュールおよび流体分離用炭素膜の製造方法に関するものである。
【背景技術】
【０００２】
各種混合ガスから特定のガスを選択的に分離・精製するガス分離法として、膜分離法が知られている。膜分離法は他のガス分離法と比較して省エネルギーな手法であるため、注目されている。【０００３】
ガス分離法に用いられるガス分離膜の素材としては、ポリイミド膜などの有機膜が提案されているが、このような有機膜は耐熱性や耐薬品性に劣る課題があった（例えば、特許文献１）。一方、耐熱性に優れるゼオライトを分離膜に用いることが報告されているが、ゼオライト膜では耐酸性に乏しく、またそれ単独では所望の形状に成形加工することが困難であるため、多孔質の支持体上に膜を形成する必要があった。さらに、その製造工程は煩雑であり、高価であるという課題もあった（例えば、特許文献２）。【０００４】
上記のような課題を解決すべく、炭素膜を用いた膜分離が注目されている。炭素膜は優れたガス分離性能を示し、なおかつ耐熱性や耐薬品性が要求される環境でも使用できることから、その実用化が期待されている。炭素膜としては、例えば、中空状のセラミックス多孔質体の表面にフェノール樹脂やポリイミドなどの樹脂を塗布し、非酸化性雰囲気下で炭化した炭素膜が報告されている（例えば、特許文献３、４）。しかしながら、このような炭素膜は製造工程が煩雑であり高価であった。また、自立型の炭素膜として中空糸炭素膜についても報告されている（例えば、特許文献５）。中空糸炭素膜は製造工程が比較的単純で安価に製造でき、また、単位容積あたりに占める膜面積を大きくすることができるため、平膜に比べてコンパクトな分離膜モジュールの製作が可能という利点がある。さらに最近では、炭素膜の課題であった柔軟性や脆さを改善した例についても報告されている（例えば、特許文献６、７、８）。
【先行技術文献】
【特許文献】
【０００５】
【特許文献１】日本国特開昭６１−１３３１１８号公報
【特許文献２】日本国特開平７−０８９７１４号公報
【特許文献３】日本国特開平１０−５２６２９号公報
【特許文献４】日本国特開２００３−２８６０１８号公報
【特許文献５】日本国特開平５−２２０３６０号公報
【特許文献６】日本国特開２００６−２３１０９５号公報
【特許文献７】日本国特開２００９−０３４６１４号公報
【特許文献８】日本国特開２０１３−０７１０７３号公報
【発明の概要】
【発明が解決しようとする課題】
【０００６】
例えば天然ガスの精製プラントでは、主成分であるメタンガスに含まれる不純物の二酸化炭素を分離・除去する必要があり、エネルギーの効率利用の観点から数ＭＰａ以上の高いガス圧を保持したまま分離・精製することが求められている。また、化学工業においてアルコールや酢酸中に含まれる不純物の水を分離・精製する工程においても膜分離法が使われ始めており、分離対象物質の透過度を向上させるために高圧で分離・精製することが求められている。【０００７】
しかしながら、従来の中空糸炭素膜はその圧力によって破損する場合があり、このような用途に用いる場合には耐圧性が十分とはいえなかった。【０００８】
本発明の課題は、高圧条件においても破損せずに使用できる、耐圧性に優れた自立型の炭素膜を提供することである。
【課題を解決するための手段】
【０００９】
本発明者らは、上記課題を解決すべく鋭意検討した結果、共連続多孔構造を有するコア層と、実質的に共連続多孔構造を有しないスキン層とを有する構造にすることにより、耐圧性に優れ、高圧条件でも破損しにくい流体分離用の炭素膜が得られることを見出した。【００１０】
すなわち、本発明は、共連続多孔構造を有するコア層と、前記コア層の周囲に形成された実質的に共連続多孔構造を有しないスキン層とを有する流体分離用炭素膜に関する。
【発明の効果】
【００１１】
本発明により、耐圧性に優れた炭素膜を作製することができるため、従来の自立型の炭素膜では使用が困難であった高圧条件においても使用可能なガス分離用または液体分離用の分離膜として適用することが可能になる。
【図面の簡単な説明】
【００１２】
【図１】図１は、実施例１の炭素膜のコア層の走査型電子顕微鏡写真である。
【発明を実施するための形態】
【００１３】
＜流体分離用炭素膜＞
本発明の流体分離用炭素膜（以下、単に「炭素膜」または「膜」ということがある。）は、コア層とスキン層とを有する。
【００１４】
〔コア層〕
コア層は、後述するスキン層の内側に形成される共連続多孔構造を有する層であり、後述する中空糸炭素膜以外の態様においては本発明の流体分離用炭素膜の中心を形成する層である。「共連続多孔構造」とは、枝部（炭素部）と細孔部（空隙部）がそれぞれ連続しつつ三次元的に規則的に絡み合った構造であり、具体的には図１に例示される通り、液体窒素中で充分に冷却した試料をピンセット等により割断した断面を走査型電子顕微鏡で表面観察した際に、奥行き方向に枝部と空隙部がそれぞれ連続した構造が観察されることをいう。このような構造を有することで、枝部がそれぞれ互いに構造体を支えあう効果が生じて応力を膜全体に分散させるため、圧縮や曲げなどの外力に対して大きな耐性を有し、耐圧性をより向上させることができる。また、コア層は空隙が三次元的に連通しているため、スキン層から中空部へ（外圧式）、あるいは中空部からスキン層へ（内圧式）、ガスや液体などの流体を供給または排出させるための流路としての役割を有し、また同時に、繊維軸方向への流路としての役割も有する。
【００１５】
一般的に膜分離で用いられる樹脂製の中空糸膜の場合、その内部構造の種類として細孔が連通していない独立気泡型と、細孔が連通している連続多孔構造型に分類される。該分類を本発明における炭素膜のコア層に適用した場合、連続多孔構造型に分類され、さらに後述するように、コア層はＸ線散乱が観測されるような均一性の高い共連続多孔構造で構成される。そのため耐圧性が高くなり、供給する流体の圧力が高い場合でも破損せずに使用することが可能となる。
【００１６】
コア層の共連続多孔構造は、構造周期が０．００２μｍ〜１０μｍであることが好ましい。コア層の構造周期が０．００２μｍ以上であると、空隙部に流体を流す際の圧力損失が低減して、流速を高めることができる。また、圧力損失が低下すると、より省エネルギーで分離・精製できる効果も奏する。構造周期は０．０１μｍ以上であることがより好ましく、０．０５μｍ以上であることがさらに好ましい。一方、構造周期が１０μｍ以下であると、圧縮や曲げといった断面方向にかかる力に強くなるため、耐圧性を向上させることができる。構造周期は８μｍ以下であることがより好ましい。
【００１７】
コア層の共連続多孔構造の構造周期は、本発明の炭素膜にＸ線を入射し、小角で散乱して得られた散乱強度のピークトップの位置における散乱角度２θにより、下式で算出されるものである。
【００１８】
【数１】
2016013676.tif 000003
【００１９】
Ｌ：構造周期（μｍ）、λ：入射Ｘ線の波長（μｍ）
ただしコア層の構造周期が大きくて小角での散乱が観測できない場合がある。その場合はＸ線コンピュータ断層撮影（Ｘ線ＣＴ）によって構造周期を得る。具体的には、Ｘ線ＣＴによって撮影した三次元画像をフーリエ変換した後に、その二次元スペクトルの円環平均を取り、一次元スペクトルを得る。その一次元スペクトルにおけるピークトップの位置に対応する特性波長を求め、その逆数としてコア層の構造周期を算出する。
【００２０】
なお、上記の構造周期の解析に際して、後述するスキン層については、構造周期が上記の範囲外となるため解析に影響はなく、上記式で算出される構造周期をもって、コア層の共連続多孔構造の構造周期とする。
【００２１】
本発明の流体分離用炭素膜の共連続多孔構造の均一性が高いと、膜全体に応力を分散させる効果が得られるため、耐圧性が高くなる。共連続多孔構造の均一性は、本発明の炭素膜にＸ線を入射した際の散乱強度のピークの半値幅により決定できる。具体的には、横軸を散乱角度２θ、縦軸を散乱強度としたときのグラフにおいて、散乱強度のピークの半値幅が小さいほど均一性が高いと判断する。ピークの半値幅は５°以下が好ましく、１°以下がより好ましく、０．１°以下がさらに好ましい。
【００２２】
なお、本発明におけるピークの半値幅とは、ピークの頂点を点Ａとし、点Ａからグラフの縦軸に平行な直線を引き、該直線とスペクトルのベースラインとの交点を点Ｂとしたとき、点Ａと点Ｂを結ぶ線分の中点（点Ｃ）におけるピークの幅である。なお、ここでのピークの幅とは、ベースラインに平行で、かつ点Ｃを通る直線上の幅のことである。
【００２３】
また、コア層の中心部における平均空隙率が１０〜８０％であることが好ましい。平均空隙率とは、包埋した試料をクロスセクションポリッシャー法（ＣＰ法）により精密に形成させた断面を、１±０．１（ｎｍ／画素）となる倍率にて７０万画素以上の解像度で観察し、その画像から計算に必要な着目領域を５１２画素四方で設定し、炭素膜の断面積をＣ、細孔部分の面積をＤとして、以下の式で算出し、任意の断面２０箇所の算術平均値により算出された値である。なお、後述する中空糸炭素膜の場合、中空部は平均空隙率の計算には含めない。
【００２４】
平均空隙率（％）＝Ｄ／Ｃ×１００
平均空隙率が高いほどガスや液体の流路として圧力損失が小さく、流速を高めることができる一方、低いほど圧縮や曲げといった断面方向にかかる力に強くなるため、取り扱い性や高圧条件での使用に際して有利となる。そのため、１５％以上がより好ましく、１８％以上がさらに好ましい。一方、平均空隙率が低いほど耐圧性が向上し、高圧条件で使用することができる。そのため、７５％以下がより好ましく、７０％以下がさらに好ましい。
【００２５】
なお、上記における中心部とは、膜の断面における質量分布が均一であると仮定した際の重心を指し、例えば膜の形態が丸断面を持つ繊維の場合は、繊維軸と直交する断面において繊維表面からの距離が同一となる点を指す。ただし明確に重心を定義することが困難なフィルム形状の場合は、ＭＤまたはＴＤ方向と直交する断面においてフィルム表面から垂線を引き、その垂線上におけるフィルム厚みの二分の一の寸法である点の集合を中心部とする。また、後述する中空糸炭素膜の場合には、中空糸炭素膜外表面の接線から垂線を引き、垂線上において材料厚みの二分の一の寸法にある点の集合を中心部とする。
【００２６】
本発明の炭素膜のコア層の共連続多孔構造における細孔の平均直径は、小さすぎると圧力損失が増加して流体の透過度が低下するため３０ｎｍ以上がより好ましく５０ｎｍ以上がさらに好ましい。また、細孔の平均直径が大きいと、炭素の枝部が構造体全体を支えあう効果が低下して耐圧性が低下するため、３，０００ｎｍ以下が好ましく、２，５００ｎｍ以下がより好ましい。ここで細孔の平均直径は水銀圧入法による細孔径分布測定によって得た測定値を用いる。水銀圧入法とは、共連続多孔構造の細孔に圧力を加えて水銀を浸入させ、圧力と圧入された水銀量から細孔容積と比表面積を求める。そして細孔を円筒と仮定したときに細孔容積と比表面積の関係から得た細孔直径を算出するものであり、水銀圧入法では５ｎｍ〜５００μｍの細孔直径分布曲線を取得できる。なお、後述するスキン層は実質的に細孔を有しないため、炭素膜全体の細孔の平均直径は、実質的にコア層の細孔の平均直径と同一である。
【００２７】
〔スキン層〕
スキン層は、コア層の周囲に形成された、共連続多孔構造を実質的に有しない層であり、本発明の流体分離用炭素膜の外表面を形成する層である。「共連続多孔構造を実質的に有しない」とは、クロスセクションポリッシャー法（ＣＰ法）により形成させた断面を、１±０．１（ｎｍ／画素）となる倍率で観察した際に、孔径が解像度以下であることにより明確な細孔が観察されない部分が、前述のＸ線分析から算出される構造周期Ｌの３倍の長さを一辺とする正方形の領域以上の面積で存在することを意味する。
【００２８】
スキン層の厚みは特に限定されず、適宜選択することができるが、厚すぎると膜として流体の透過度が低下する傾向が見られることから、１０μｍ以下であることが好ましく、５μｍ以下であることがより好ましく、１μｍ以下であることがさらに好ましい。また、下限についても特に限定されないが、スキン層は膜の形態を保ち、分離機能層としての役割を有する観点から１ｎｍ以上であることが好ましく、１００ｎｍ以上がより好ましい。
【００２９】
炭素膜に共連続多孔構造を実質的に有しないスキン層が存在することで、混合流体を分離・精製するための分離層としての機能を有するとともに、耐圧性を高めることができる。
【００３０】
〔炭素膜の形状〕
本発明の流体分離用炭素膜の形状は繊維状またはフィルム状であることが好ましい。
【００３１】
繊維状とは、繊維の平均直径に対して平均長さが１００倍以上のものであり、コア層としての芯部と、スキン層としての鞘部を有する芯鞘構造を有する繊維を指す。膜が繊維状の場合には、中空糸膜用のモジュールを用いて複数本の炭素膜を内蔵した流体分離膜モジュールとすることで、フィルム状と比較して単位体積当りの膜面積を大きくすることができる利点がある。また、断面方向にかかる力に対する耐性が高くなることから、高圧条件で使用することも可能となり、高効率での分離が可能となるため好ましい。
【００３２】
繊維の断面の形状は、丸断面、三角形等の多葉断面、扁平断面や中空断面など任意の形状とすることが可能であるが、丸断面であると耐圧性がより向上するため好ましい。
【００３３】
繊維の平均直径は特に限定されず、任意に決定することができるが、モジュール化する際の取り扱い性を維持する観点から１０μｍ以上であることが好ましい。また曲げ剛性の向上や、モジュール化したときの単位体積当りの膜面積向上の観点から、５００μｍ以下であることが好ましい。繊維の平均長さは任意に決定することができるが、モジュール化する際の取り扱い性向上や流体の透過性能向上の観点から、１０ｍｍ以上が好ましい。
【００３４】
一方、膜がフィルム状の形態の場合には、スキン層はコア層の両面にあっても、片面のみにあってもよい。スキン層が両面にある場合はフィルム断面からコア層に流体を供給し、両面のスキン層にて分離させることができ、また、スキン層が片面のみにある場合は、フィルムの片面から流体を供給し、スキン層にて分離させることができる。
【００３５】
フィルムの厚みは特に限定されず、任意に決定することができるが、取り扱い性を考慮した場合、０．０１μｍ以上であることが好ましく、曲げ剛性の向上の観点から５０００μｍ以下であることが好ましい。
【００３６】
〔中空糸炭素膜〕
中空断面を持つ炭素膜、すなわち流体分離用中空糸炭素膜（単に「中空糸炭素膜」ということがある）とすることも、本発明の一態様である。以下、流体分離用中空糸炭素膜とする場合について説明する。
【００３７】
本発明の中空糸炭素膜は、コア層の内側にさらに中空部を有する繊維状の炭素膜である。本発明における中空部とは、繊維軸方向に連続的に形成された略同一の直径からなる空隙部を指し、中空部はコア層とともに流体の流路としての役割を有する。中空部を有することで、外圧式、内圧式のいずれの方式で流体を透過させる場合においても流体が繊維軸方向および繊維断面方向に流れる際の圧力損失が低減するため、中空断面を有していない炭素膜と比較して流体の透過度が向上する。特に内圧式の場合、流体がコア層を流れる際の圧力損失が低下するため、透過度がより向上する。
【００３８】
中空糸炭素膜の断面積Ｂに対する中空部の断面積Ａの面積比率（中空面積比率：Ａ／Ｂ）は０．００１〜０．７であることが好ましい。中空面積比率が大きいほど圧力損失が低下して流体の透過度が向上する。そのため、中空面積比率は０．０１以上がより好ましく、０．０５以上がさらに好ましい。一方、中空面積比率が小さいほど耐圧性が高くなる。そのため、中空面積比率は０．６以下がより好ましい。中空面積比率が上記の範囲内だと耐圧性と流体の透過度のバランスに優れる。なお、中空糸炭素膜の断面積Ｂは中空部の断面積Ａを含んだ断面積である。また、耐圧性と透過度を両立させるために中空部は複数有していてもよく、その場合は中空部の断面積の総和を中空部の断面積Ａとする。
【００３９】
中空糸炭素膜および中空部の断面形状は、丸断面、三角形等の多葉断面、扁平断面など任意の形状とすることが可能であるが、中空糸炭素膜および中空部の断面形状の両方が丸断面であると耐圧性がより向上するため好ましい。
【００４０】
中空糸炭素膜とする場合、コア層の共連続多孔構造の構造周期は０．０５μｍ〜３μｍであることが好ましい。コア層の構造周期が０．０５μｍ以上であると、空隙部に流体を流す際の圧力損失が低減し、流体の透過度が向上する。構造周期が３μｍ以下であると耐圧性が高くなる。構造周期は２．５μｍ以下がより好ましい。
【００４１】
また、コア層の共連続多孔構造における細孔の平均直径は、小さすぎると圧力損失が増加して流体の透過度が低下するため３０ｎｍ以上が好ましく５０ｎｍ以上がより好ましい。また、細孔の平均直径が大きいと、炭素の枝部が構造体全体を支えあう効果が低下して耐圧性が低下するため、１，５００ｎｍ以下が好ましい。
【００４２】
また、スキン層の厚みが厚いと流体の透過度が低下する傾向があるため、スキン層の厚みは５μｍ以下が好ましく、３μｍ以下がより好ましく、１μｍ以下がさらに好ましい。また、下限については特に限定されないが、スキン層は膜の形態を保ち、分離機能層としての役割を有する観点から１ｎｍ以上が好ましく、１００ｎｍ以上がより好ましい。
【００４３】
中空部に接するコア層の壁面（以下、「内表面」ということがある）には細孔が形成されていてもよく、また、細孔が形成されていなくてもよい。ここでの細孔とは、内表面を、１±０．１（ｎｍ／画素）となる倍率で観察した際に、明確な細孔が観察されることを意味する。内表面に細孔が形成されている場合、コア層と中空部が連通する構造となるため、流体の透過性能が向上する。一方、内表面に細孔が形成されていない場合、内表面においても流体が分離される機能を有するため、流体の分離性能が向上する。
【００４４】
また、本発明の流体分離用炭素膜は、スキン層の外側にさらにコート層を有するものであってもよい。ここで、コート層を形成する成分は特に限定されず、各種有機、無機高分子化合物を使用することができる。
【００４５】
＜流体分離用炭素膜の製造方法＞
本発明の流体分離用炭素膜は、一例として、炭化可能樹脂と消失樹脂とを相溶させて樹脂混合物とする工程（工程１）と、相溶した状態の樹脂混合物を相分離させ、固定化し、炭素膜の前駆体を得る工程（工程２）と、得られた前駆体を焼成により炭化する工程（工程３）とを有する製造方法により製造することができる。
【００４６】
〔工程１〕
工程１は、炭化可能樹脂１０〜９０重量％と、消失樹脂９０〜１０重量％と相溶させ、樹脂混合物とする工程である。
【００４７】
ここで炭化可能樹脂とは、焼成により炭化し、枝部（炭素部）として残存する樹脂であり、熱可塑性樹脂および熱硬化性樹脂の双方を用いることができる。熱可塑性樹脂の場合、加熱や高エネルギー線照射などの簡便なプロセスで不融化処理を実施可能な樹脂を選択することが好ましい。また、熱硬化性樹脂の場合、不融化処理が不要の場合が多く、こちらも好適な材料として挙げられる。熱可塑性樹脂の例としては、ポリフェニレンオキシド、ポリビニルアルコール、ポリアクリロニトリル、フェノール樹脂、全芳香族ポリエステルが挙げられ、熱硬化性樹脂の例としては、不飽和ポリエステル樹脂、アルキド樹脂、メラミン樹脂、ユリア樹脂、ポリイミド樹脂、ジアリルフタレート樹脂、リグニン樹脂、ウレタン樹脂などを列挙することができる。これらは単独で用いても、混合された状態で用いても構わないが、熱可塑性樹脂あるいは熱硬化性樹脂それぞれで混合することも成形加工の容易さから好ましい。
【００４８】
それらの中でも炭化収率と成形性、経済性の観点から熱可塑性樹脂を用いることが好ましく、ポリフェニレンオキシド、ポリビニルアルコール、ポリアクリロニトリル、全芳香族ポリエステルがより好ましく用いられる。
【００４９】
また消失樹脂とは、後述する工程２に引き続いて、不融化処理と同時もしくは不融化処理後、または焼成と同時のいずれかの段階で除去することのできる樹脂である。消失樹脂を除去する方法については特に限定されず、薬品を用いて解重合するなどして化学的に除去する方法、消失樹脂を溶解する溶媒を添加して溶解除去する方法、加熱して熱分解によって消失樹脂を低分子量化して除去する方法などが好ましく用いられる。これらの手法は単独で、もしくは組み合わせて使用してすることができ、組み合わせて実施する場合にはそれぞれを同時に実施しても別々に実施してもよい。
【００５０】
化学的に除去する方法としては、酸またはアルカリを用いて加水分解する方法が経済性や取り扱い性の観点から好ましい。酸またはアルカリによる加水分解を受けやすい樹脂としては、ポリエステル、ポリカーボネート、ポリアミドなどが挙げられる。
【００５１】
消失樹脂を溶解する溶媒を添加して除去する方法としては、混合された炭化可能樹脂と消失樹脂に対して、連続して溶媒を供給して消失樹脂を溶解、除去する方法や、バッチ式で混合して消失樹脂を溶解、除去する方法などが好ましい例として挙げられる。
【００５２】
溶媒を添加して除去する方法に適した消失樹脂の具体的な例としては、ポリエチレン、ポリプロピレン、ポリスチレンなどのポリオレフィン、アクリル樹脂、メタクリル樹脂、ポリビニルピロリドン、脂肪族ポリエステル、ポリカーボネートなどが挙げられる。中でも溶媒への溶解性から非晶性の樹脂であることがより好ましく、その例としてはポリスチレン、メタクリル樹脂、ポリカーボネートが挙げられる。
【００５３】
熱分解によって消失樹脂を低分子量化して除去する方法としては、混合された炭化可能樹脂と消失樹脂をバッチ式で加熱して熱分解する方法や、連続して混合された炭化可能樹脂と消失樹脂を加熱源中へ連続的に供給しつつ加熱して熱分解する方法が挙げられる。
【００５４】
消失樹脂は、これらのなかでも、後述する工程３において、炭化可能樹脂を焼成により炭化する際に熱分解により消失する樹脂であることが好ましく、後述する炭化可能樹脂の不融化処理の際に大きな化学変化を起さず、かつ焼成後の炭化収率が１０％未満となる熱可塑性樹脂であることが好ましい。このような消失樹脂の具体的な例としてはポリエチレン、ポリプロピレン、ポリスチレンなどのポリオレフィン、アクリル樹脂、メタクリル樹脂、ポリアセタール、ポリビニルピロリドン、脂肪族ポリエステル、芳香族ポリエステル、脂肪族ポリアミド、ポリカーボネートなどを列挙することができ、これらは、単独で用いても、混合された状態で用いても構わない。
【００５５】
工程１においては、炭化可能樹脂と消失樹脂を相溶させ、樹脂混合物（ポリマーアロイ）とする。ここでいう「相溶させ」とは、温度および／または溶媒の条件を適切に選択することにより、光学顕微鏡で炭化可能樹脂と消失樹脂の相分離構造が観察されない状態を作り出すことをいう。
【００５６】
炭化可能樹脂と消失樹脂は、樹脂同士のみの混合により相溶させてもよいし、さらに溶媒を加えることにより相溶させてもよい。
【００５７】
複数の樹脂が相溶する系としては、低温では相分離状態にあるが高温では１相となる上限臨界共溶温度（ＵＣＳＴ）型の相図を示す系や、逆に、高温では相分離状態にあるが低温では１相となる下限臨界共溶温度（ＬＣＳＴ）型の相図を示す系などが挙げられる。また特に炭化可能樹脂と消失樹脂の少なくとも一方が溶媒に溶解した系である場合には、非溶媒の浸透によって後述する相分離が誘発されるものも好ましい例として挙げられる。
【００５８】
加えられる溶媒については特に限定されず、溶解性の指標となる炭化可能樹脂と消失樹脂の溶解度パラメーター（ＳＰ値）の平均値からの差の絶対値が、５．０以内であることが好ましい。ＳＰ値の平均値からの差の絶対値は、小さいほど溶解性が高いことが知られているため、差がないことが好ましい。またＳＰ値の平均値からの差の絶対値は、大きいほど溶解性が低くなり、炭化可能樹脂と消失樹脂との相溶状態を取ることが難しくなる。このことからＳＰ値の平均値からの差の絶対値は、３．０以下であることが好ましく、２．０以下が最も好ましい。
【００５９】
相溶する系の具体的な炭化可能樹脂と消失樹脂の組み合わせ例としては、溶媒を含まない系であれば、ポリフェニレンオキシド／ポリスチレン、ポリフェニレンオキシド／スチレン−アクリロニトリル共重合体、全芳香族ポリエステル／ポリエチレンテレフタレート、全芳香族ポリエステル／ポリエチレンナフタレート、全芳香族ポリエステル／ポリカーボネートなどが挙げられる。溶媒を含む系の具体的な組合せ例としては、ポリアクリロニトリル／ポリビニルアルコール、ポリアクリロニトリル／ポリビニルフェノール、ポリアクリロニトリル／ポリビニルピロリドン、ポリアクリロニトリル／ポリ乳酸、ポリビニルアルコール／酢酸ビニル−ビニルアルコール共重合体、ポリビニルアルコール／ポリエチレングリコール、ポリビニルアルコール／ポリプロピレングリコール、ポリビニルアルコール／デンプンなどを挙げることができる。
【００６０】
炭化可能樹脂と消失樹脂を混合する方法については限定されず、均一に混合できる限りにおいて公知の種々の混合方式を採用できる。具体例としては、攪拌翼を持つロータリー式のミキサーや、スクリューによる混練押出機などが挙げられる。
【００６１】
また炭化可能樹脂と消失樹脂を混合する際の温度（混合温度）を、炭化可能樹脂と消失樹脂が共に軟化する温度以上とすることも好ましい。ここで軟化する温度とは、炭化可能樹脂または消失樹脂が結晶性高分子であれば融点、非晶性樹脂であればガラス転移点温度を適宜選択すればよい。混合温度を炭化可能樹脂と消失樹脂が共に軟化する温度以上とすることで、両者の粘性を下げられるため、より効率のよい攪拌、混合が可能になる。混合温度の上限についても特に限定されず、熱分解による樹脂の劣化を防止し、品質に優れた炭素膜の前駆体を得る観点から、４００℃以下であることが好ましい。
【００６２】
また、工程１においては、炭化可能樹脂１０〜９０重量％に対し消失樹脂９０〜１０重量％を混合する。炭化可能樹脂と消失樹脂が前記範囲内であると、最適な細孔サイズや空隙率を任意に設計できるため好ましい。炭化可能樹脂が１０重量％以上であれば、炭化後の膜における力学的な強度を保つことが可能になるほか、収率が向上するため好ましい。また炭化可能な材料が９０重量％以下であれば、消失樹脂が効率よく空隙を形成できるため好ましい。
【００６３】
炭化可能樹脂と消失樹脂の混合比については、それぞれの材料の相溶性を考慮して、上記の範囲内で任意に選択することができる。具体的には、一般に樹脂同士の相溶性はその組成比が１対１に近づくにつれて悪化するため、相溶性のあまり高くない系を原料に選択した場合には、炭化可能樹脂の量を増やす、減らすなどして、いわゆる偏組成に近づけることで相溶性を改善することも好ましい態様として挙げられる。
【００６４】
また炭化可能樹脂と消失樹脂を混合する際に、溶媒を添加することも好ましい。溶媒を添加することで炭化可能樹脂と消失樹脂の粘性を下げ、成形を容易にするほか、炭化可能樹脂と消失樹脂を相溶化させやすくなる。ここでいう溶媒も特に限定されず、炭化可能樹脂、消失樹脂のうち少なくともいずれか一方を溶解、膨潤させることが可能な常温で液体であるものであればよく、炭化可能樹脂および消失樹脂をいずれも溶解するものであれば、両者の相溶性を向上させることが可能となるためより好ましい。
【００６５】
溶媒の添加量は、炭化可能樹脂と消失樹脂の相溶性を向上させ、粘性を下げて流動性を改善する観点から炭化可能樹脂と消失樹脂の合計重量に対して２０重量％以上であることが好ましい。また一方で溶媒の回収、再利用に伴うコストの観点から、炭化可能樹脂と消失樹脂の合計重量に対して９０重量％以下であることが好ましい。
【００６６】
〔工程２〕
工程２は、工程１において相溶させた状態の樹脂混合物を相分離させて微細構造を形成し、固定化する工程である。前述の本発明の流体分離用炭素膜を得る場合、微細構造として共連続相分離構造を形成させる必要がある。
【００６７】
混合された炭化可能樹脂と消失樹脂を相分離させる方法は特に限定されず、例えば温度変化によって相分離を誘発する熱誘起相分離法、非溶媒を添加することによって相分離を誘発する非溶媒誘起相分離法が挙げられる。
【００６８】
これら相分離法は、単独で、もしくは組み合わせて使用することができる。組み合わせて使用する場合の具体的な方法は、例えば凝固浴を通して非溶媒誘起相分離を起こした後、加熱して熱誘起相分離を起こす方法や、凝固浴の温度を制御して非溶媒誘起相分離と熱誘起相分離を同時に起こす方法、口金から吐出された材料を冷却して熱誘起相分離を起こした後に非溶媒と接触させる方法などが挙げられる。
【００６９】
また、中空糸炭素膜とする場合、工程２は、工程１において相溶させた状態の樹脂混合物を中空糸状に紡糸するとともに、相分離させて微細構造を形成し、固定化する工程である。
【００７０】
この場合、紡糸と同時に相分離させることが好ましい。このような方法としては、例えば工程１で作製した相溶樹脂混合物または溶媒を加えた相溶樹脂溶液を二重管構造の中空糸紡糸ノズルの外管から押し出し、紡糸ノズルの内管から、空気や窒素などのガス、紡糸原液と同一の溶媒、消失樹脂が溶解した溶液、非溶媒、あるいはそれらの混合物などを押し出す方法が挙げられる。
【００７１】
次いで凝固浴中を通過させた後、乾燥することで微細構造を形成し、流体分離用中空糸炭素膜の前駆体を得ることができる。ここで凝固液としては水、アルコール、飽和食塩水、およびそれらと工程１で使用する溶媒との混合溶媒などが挙げられる。なお、内管から溶媒や消失樹脂の溶液を吐出する場合、乾燥工程の前に凝固浴中に浸漬して、内管から吐出した溶媒および消失樹脂を溶出させておくこともできる。
【００７２】
〔消失樹脂の除去〕
工程２において得られた炭素膜の前駆体は、炭化工程（工程３）に供される前、または炭化工程と同時、またはその両方で消失樹脂の除去処理を行うことが好ましい。除去処理の方法は特に限定されない。具体的には、酸、アルカリ、酵素を用いて消失樹脂を化学的に分解、低分子量化して除去する方法や、消失樹脂を溶解する溶媒により溶解除去する方法、電子線、ガンマ線、紫外線、赤外線などの放射線や熱を用いて消失樹脂を分解除去する方法などが挙げられる。
【００７３】
特に熱分解によって消失樹脂を除去処理することができる場合には、予め消失樹脂の８０重量％以上が消失する温度で熱処理を行うこともできるし、炭化工程（工程３）もしくは後述の不融化処理において消失樹脂を熱分解、ガス化して除去することもできる。炭化工程（工程３）もしくは後述の不融化処理において熱処理と同時に消失樹脂を熱分解、ガス化して除去すると、生産性が高くなることから好ましい。
【００７４】
〔不融化処理〕
工程２において得られた炭素膜の前駆体は、炭化工程（工程３）に供される前に不融化処理を行うことが好ましい。不融化処理の方法は特に限定されず、公知の方法を用いることができる。具体的な方法としては、酸素存在下で加熱することで酸化架橋を起こす方法、電子線、ガンマ線などの高エネルギー線を照射して架橋構造を形成する方法、反応性基を持つ物質を含浸、混合して架橋構造を形成する方法などが挙げられ、中でも酸素存在下で加熱することで酸化架橋を起こす方法は、プロセスが簡便であり製造コストを低く抑えることが可能である点から好ましい。これらの手法は単独もしくは組み合わせて使用してもよく、それぞれを同時に使用しても別々に使用してもよい。
【００７５】
酸素存在下で加熱することで酸化架橋を起こす方法における加熱温度は、架橋反応を効率よく進める観点から１５０℃以上が好ましく、炭化可能樹脂の熱分解、燃焼等による重量ロスからの収率悪化を防ぐ観点から、３５０℃以下が好ましい。
【００７６】
また処理中の酸素濃度については特に限定されないが、１８％以上の酸素濃度を持つガスを供給することが製造コストを低く抑えることが可能となるため好ましい。ガスの供給方法については特に限定されないが、空気をそのまま加熱装置内に供給する方法や、ボンベ等を用いて純酸素を加熱装置内に供給する方法などが挙げられる。
【００７７】
電子線、ガンマ線などの高エネルギー線を照射して架橋構造を形成する方法としては、市販の電子線発生装置やガンマ線発生装置などを用いて、炭化可能樹脂へ電子線やガンマ線などを照射することで、架橋を誘発する方法が挙げられる。照射による架橋構造の効率的な導入から照射強度の下限は１ｋＧｙ以上であると好ましく、主鎖の切断による分子量低下から膜強度が低下するのを防止する観点から１０００ｋＧｙ以下であることが好ましい。
【００７８】
反応性基を持つ物質を含浸、混合して架橋構造を形成する方法は、反応性基を持つ低分子量化合物を炭素膜の前駆体に含浸して、加熱または高エネルギー線を照射して架橋反応を進める方法、予め反応性基を持つ低分子量化合物を混合しておき、加熱または高エネルギー線を照射して架橋反応を進める方法などが挙げられる。
【００７９】
〔工程３〕
工程３は、工程２において得られた炭素膜の前駆体、あるいは必要に応じて消失樹脂の除去および／または不融化処理に供された前駆体を焼成し、炭化して炭素膜を得る工程である。
【００８０】
炭素膜の前駆体を充分に炭化させるために、焼成は不活性ガス雰囲気において４００℃以上に加熱することにより行うことが好ましい。ここで不活性ガスとは、加熱時に化学的に不活性であるものを言い、具体的な例としては、ヘリウム、ネオン、窒素、アルゴン、クリプトン、キセノン、二酸化炭素などである。中でも窒素、アルゴンを用いることが、経済的な観点から好ましい。また加熱する温度が高いと炭素膜が脆くなる傾向にあるため、１，５００℃以下が好ましい。
【００８１】
不活性ガスの流量は、加熱装置内の酸素濃度を充分に低下させられる量であればよく、加熱装置の大きさ、炭素膜の前駆体の供給量、加熱温度などによって適宜最適な値を選択することが好ましい。流量の上限についても特に限定されないが、経済性や加熱装置内の温度変化を少なくする観点から、温度分布や加熱装置の設計に合わせて適宜設定することが好ましい。
【００８２】
連続的に炭化処理を行う場合の加熱方法については、一定温度に保たれた加熱装置内に、膜をローラーやコンベヤ等を用いて連続的に供給しつつ取り出す方法であると、生産性を高くすることが可能であるため好ましい。
【００８３】
一方、加熱装置内にてバッチ式処理を行う場合の昇温速度、降温速度の下限は特に限定されないが、昇温、降温にかかる時間を短縮することで生産性を高めることができるため、１℃／分以上の速度が好ましい。また昇温速度、降温速度の上限は特に限定されないが、加熱装置を構成する部材の耐熱衝撃特性よりも遅くすることが好ましい。
【実施例】
【００８４】
以下に本発明の好ましい実施の例を記載するが、これら記載は本発明を制限するものではない。
評価手法
（共連続多孔構造の有無）
中空糸炭素膜を液体窒素中で充分に冷却後、ピンセットで割断して形成した断面のコア層部分を走査型電子顕微鏡で表面観察し、炭素骨格の枝部と細孔部（空隙部）がそれぞれ連続しつつ三次元的に規則的に絡み合った構造が見られた場合、共連続多孔構造を有していると判定した。【００８５】
（平均空隙率）
炭素膜を樹脂中に包埋し、その後カミソリ等で炭素膜の断面を露出させ、日本電子製スパッタリング装置ＳＭ−０９０１０を用いて加速電圧５．５ｋＶにて試料表面にアルゴンイオンビームを照射、エッチングを施した。得られた炭素膜の断面を日立ハイテクノロジーズ製走査型電子顕微鏡Ｓ−５５００にて膜断面の中心部を１±０．１（ｎｍ／画素）となる倍率で、７０万画素以上の解像度で観察した画像から、計算に必要な膜断面を５１２画素四方で設定し、炭素膜の断面積をＣ、細孔部分の面積をＤとして、以下の式で任意の断面２０箇所の算術平均により平均空隙率を算出した。【００８６】
平均空隙率（％）＝Ｃ／Ｄ×１００
（細孔直径分布曲線の取得）
ボールミルで粉砕した炭素膜を３００℃、５時間の条件で真空乾燥を行い、吸着したガス成分を除去した。その後、島津製作所製の自動ポロシメータ（オートポアＩＶ９５００）を用いて細孔直径分布曲線を取得した。【００８７】
（構造周期）
炭素膜を試料プレートに挟み、ＣｕＫα線光源から得られたＸ線源から散乱角度１０度未満の情報が得られるように、光源、試料および二次元検出器の位置を調整した。二次元検出器から得られた画像データ（輝度情報）から、ビームストッパーの影響を受けている中心部分を除外して、ビーム中心から動径を設け、角度１°毎に３６０°の輝度値を合算して散乱強度分布曲線を得た。得られた曲線においてピークを持つ位置の散乱角度２θより、連続構造部分の構造周期を下記の式によって得た。【００８８】
【数２】
2016013676.tif 000004
【００８９】
Ｌ：構造周期（μｍ）、λ：入射Ｘ線の波長（μｍ）
また構造周期が１μｍ以上であり、Ｘ線散乱のピークが観測されない場合には、Ｘ線顕微鏡で０．３°ステップ、１８０°以上の範囲で連続回転像を撮影し、ＣＴ像を得た。得られたＣＴ像に対してフーリエ変換を実施し、その二次元スペクトルの円環平均を取り、一次元スペクトルを得た。その一次元スペクトルにおけるピークトップの位置に対応する特性波長を求め、その逆数として構造周期を得た。【００９０】
（炭素膜の柔軟性）
炭素膜を種々の直径の円柱に１８０°以上巻きつけて、膜が破断するかどうかを観測した。曲げ半径は、膜が破断しない円柱において最小の半径を有する円柱を求め、その円柱の半径の値で示した。【００９１】
（繊維断面方向の圧縮強度）
島津製作所製の微小圧縮試験機を用い、長さ１ｍｍの中空糸炭素膜１本を治具で挟み、０．１ｍｍ／ｍｉｎの速度で中空糸炭素膜の繊維断面方向に圧縮して圧縮変位と荷重を測定した。そして圧縮強度σを下記の式により中空糸炭素膜１０本の算術平均により算出した。【００９２】
【数３】
2016013676.tif 000005
【００９３】
σ：繊維断面方向の圧縮強度（ＭＰａ）、Ｆ：破壊加重（Ｎ）、ｄ：炭素膜の繊維直径（ｍｍ）、ｌ：炭素膜の繊維長（ｍｍ）
（ガス分離性能の評価）
複数の繊維状炭素膜を束ね、束ねた炭素膜の端をエポキシ樹脂系接着剤で封止してステンレス製の分離膜モジュールを作製した。このとき、炭素膜の膜面積は３．０ｃｍ２であった。ガスの供給側と透過側の圧力差を０．５ＭＰａに設定し、単成分のガスを外圧式で供給してＩＳＯ１５１０５−１：２００２の差圧法に準拠して測定温度２５℃で炭素膜のガス分離性能を求めた。ここで、透過したガスの透過速度Ｑを下記式により算出し、各単成分ガスの透過速度の比としてガスの分離係数αを算出した。なお、ＳＴＰは標準条件を意味する。【００９４】
Ｑ ＝ ［ガス透過流量（ｃｍ３・ＳＴＰ）］／［膜面積（ｃｍ２）×時間（ｓ）×圧力差（ｃｍＨｇ）］【００９５】
［実施例１］
７０ｇのポリサイエンス社製ポリアクリロニトリル（ＭＷ１５万）と７０ｇのシグマ・アルドリッチ社製ポリビニルピロリドン（ＭＷ４万）、および、溶媒として４００ｇの和光純薬工業製ジメチルスルホキシド（ＤＭＳＯ）をセパラブルフラスコに投入し、３時間攪拌および還流を行いながら１５０℃で均一かつ透明な溶液を調製した。このときポリアクリロニトリルの濃度およびポリビニルピロリドンの濃度はそれぞれ１０重量％であった。【００９６】
得られた溶液を２５℃まで冷却した後、０．６ｍｍφの１穴口金から３ｍＬ／分で溶液を吐出して、２５℃に保たれた純水の凝固浴へ導き、その後５ｍ／分の速度で引き取り、バット上に堆積させることで原糸を得た。このときエアギャップは５ｍｍとし、また凝固浴中の浸漬長は１５ｃｍとした。得られた原糸は半透明であり、相分離を起こしていた。【００９７】
得られた原糸を２５℃に保った循環式乾燥機にて１時間乾燥して原糸表面の水分を乾燥させた後、２５℃にて５時間の真空乾燥を行い、乾燥後の原糸を得た。【００９８】
その後２５０℃に保った電気炉中へ原糸を投入し、酸素雰囲気化で１時間加熱することで不融化処理を行った。不融化処理を行った原糸は、黒色に変化した。【００９９】
得られた不融化原糸を窒素流量１Ｌ／分、昇温速度１０℃／分、到達温度６００℃、保持時間５分の条件で炭化処理を行うことで、炭素膜とした。得られた炭素膜のコア層には共連続多孔構造が形成されていた。炭素膜の構造および物性を表１に示す。【０１００】
次に炭素膜からなる分離膜モジュールを作製し、単成分のガス透過測定を行った。結果を表１に示す。【０１０１】
［実施例２］
到達温度を７００℃とした以外は実施例１と同様の方法で炭素膜を得た。得られた炭素膜のコア層には共連続多孔構造が形成されていた。得られた炭素膜の構造および物性を表１に示す。【０１０２】
次に炭素膜からなる分離膜モジュールを作製し、単成分のガス透過測定を行った。結果を表１に示す。【０１０３】
［実施例３］
到達温度を８００℃とした以外は実施例１と同様の方法で炭素膜を得た。得られた炭素膜のコア層には共連続多孔構造が形成されていた。炭素膜の構造および物性を表１に示す。【０１０４】
次に炭素膜からなる分離膜モジュールを作製し、単成分のガス透過測定を行った。結果を表１に示す。【０１０５】
［実施例４］
ポリアクリロニトリルおよびポリビニルピロリドンの濃度をそれぞれ１３重量％とし、到達温度を１，５００℃とした以外は実施例１と同様の方法で炭素膜を得た。得られた炭素膜のコア層には共連続多孔構造が形成されていた。炭素膜の構造および物性を表１に示す。【０１０６】
次に炭素膜からなる分離膜モジュールを作製し、単成分のガス透過測定を行った。結果を表１に示す。【０１０７】
次に、流体分離用中空糸炭素膜とする場合について、実施例に基づいて本発明を説明する。【０１０８】
［実施例５］
実施例１にて調製したポリマー溶液を２５℃まで冷却した。その後、二重管構造の中空糸紡糸ノズルの外管から上記で調製した紡糸溶液を３ｍＬ／分で、そして内管から窒素ガスを同時に吐出して、２５℃に保たれた純水の凝固浴へ導き、その後５ｍ／分の速度で引き取り、バット上に堆積させることで中空糸の原糸を得た。このときエアギャップは５ｍｍとし、また凝固浴中の浸漬長は１５ｃｍとした。得られた原糸は半透明であり、相分離を起こしていた。【０１０９】
得られた原糸を２５℃に保った循環式乾燥機にて１時間乾燥して原糸表面の水分を乾燥させた後、２５℃にて５時間の真空乾燥を行い、乾燥後の中空糸炭素膜前駆体の原糸を得た。【０１１０】
その後２５０℃に保った電気炉中へ原糸を投入し、酸素雰囲気化で１時間加熱することで不融化処理を行った。不融化処理を行った原糸は、黒色に変化した。【０１１１】
得られた不融化原糸を窒素流量１Ｌ／分、昇温速度１０℃／分、到達温度６００℃、保持時間５分の条件で炭化処理を行うことで、中空糸炭素膜とした。得られた中空糸炭素膜のコア層には共連続多孔構造が形成されており、中空面積比率は０．１５であった。炭素膜の構造および物性を表１に示す。【０１１２】
次に炭素膜からなる分離膜モジュールを作製し、単成分のガス透過測定を行った。結果を表１に示す。【０１１３】
［実施例６］
紡糸溶液と窒素ガスの吐出量を調整して中空面積比率を０．２５とした以外は実施例５と同様の方法で中空糸炭素膜を得た。得られた中空糸炭素膜のコア層には共連続多孔構造が形成されていた。得られた中空糸炭素膜の構造および物性を表１に示す。【０１１４】
次に炭素膜からなる分離膜モジュールを作製し、単成分のガス透過測定を行った。結果を表１に示す。【０１１５】
［実施例７］
紡糸溶液と窒素ガスの吐出量を調整して中空面積比率を０．５とした以外は実施例５と同様の方法で中空糸炭素膜を得た。得られた中空糸炭素膜のコア層には共連続多孔構造が形成されていた。得られた中空糸炭素膜の構造および物性を表１に示す。【０１１６】
次に炭素膜からなる分離膜モジュールを作製し、単成分のガス透過測定を行った。結果を表１に示す。【０１１７】
［実施例８］
紡糸溶液と窒素ガスの吐出量を調整して中空面積比率を０．７３とした以外は実施例５と同様の方法で中空糸炭素膜を得た。得られた中空糸炭素膜のコア層には共連続多孔構造が形成されていた。得られた中空糸炭素膜の構造および物性を表１に示す。【０１１８】
次に炭素膜からなる分離膜モジュールを作製し、単成分のガス透過測定を行った。結果を表１に示す。【０１１９】
［比較例１］
５０ｇのポリサイエンス社製ポリアクリロニトリル（ＭＷ１５万）および、溶媒として２００ｇの和光純薬工業製ジメチルスルホキシド（ＤＭＳＯ）をセパラブルフラスコに投入し、３時間攪拌および還流を行いながら１５０℃で均一かつ透明な溶液を調製した。このときポリアクリロニトリルの濃度は２０重量％であった。【０１２０】
実施例５と同様の手法にて紡糸および焼成を行い、中空糸炭素膜を得た。このとき、中空面積比率は０．２５であった。得られた中空糸炭素膜の断面は一様に緻密な構造であり、共連続多孔構造は確認されなかった。得られた中空糸炭素膜の構造および物性を表１に示す。【０１２１】
次に炭素膜からなる分離膜モジュールを作製し、単成分のガス透過測定を行ったが、ガスの透過量が小さく、測定できなかった。【０１２２】
［比較例２］
３，３’，４，４’−ビフェニルテトラカルボン酸二無水物９９ミリモルと、４，４’−ジアミノジフェニルエーテル６０ミリモルと、３，５−ジアミノ安息香酸３０ミリモルと、４，４’−ジアミノジフェニルメタン１０ミリモルとを、パラクロロフェノール２５３ｇと共にセパラブルフラスコに入れて、攪拌しながら１８０℃で１３時間重合させ、芳香族ポリイミド濃度が１５重量％の芳香族ポリイミド溶液を調製した。【０１２３】
二重管構造の中空糸紡糸ノズルの外管から上記で調製した紡糸溶液を吐出し、そして内管から窒素ガスを同時に吐出して、２５℃に保たれた６５重量％のエタノール水溶液からなる凝固浴に浸漬し、その後５ｍ／分の速度で引き取り、バット上に堆積させることで芳香族ポリイミド中空糸の原糸を得た。続いて原糸をエタノールで十分に洗浄したあと、１００℃の循環式乾燥機にて１時間乾燥させた後、１００℃にて１０時間の真空乾燥を行い、芳香族ポリイミド製の非対称中空糸膜を得た。【０１２４】
次に、２６０℃の温度で３０分間、中空糸膜の熱処理を行った後、空気雰囲気のオーブン中で２７０℃にて３８時間熱処理し、さらに４００℃で３０分間、予備熱処理して熱安定化した。続いて、窒素流量１Ｌ／分、昇温速度１０℃／分、到達温度７００℃、保持時間５分の条件で炭化処理を行うことで、中空糸炭素膜とした。【０１２５】
得られた中空糸炭素膜の断面を観察したところ、繊維表層に緻密層、そして内部に多孔構造が観察され、多孔構造は独立気泡型であった。中空糸炭素膜の構造および物性を表１に示す。【０１２６】
次に炭素膜からなる分離膜モジュールを作製し、単成分のガス透過測定を行った。結果を表１に示す。【０１２７】
【表１】
2016013676.tif 000006
【０１２８】
本出願は、２０１４年７月２４日出願の日本特許出願２０１４−１５０４００及び２０１４年９月１６日出願の日本特許出願２０１４−１８７４８２に基づくものであり、その内容はここに参照として取り込まれる。
【産業上の利用可能性】
【０１２９】
本発明の流体分離用炭素膜は、ガスや液体などの流体分離用炭素膜として有用である。特に二酸化炭素の分離回収、排気ガスの分離回収、水素回収、ガスの除湿、空気からの酸素や窒素の製造等の分野において有用である。
【図１】
2016013676.tif 000007
【国際調査報告】
2016013676.tif 000008
2016013676.tif 000009
2016013676.tif 000010
2016013676.tif 000011